(57)【要約】  圧縮永久歪みや耐摩耗性に優れ、かつ、発熱性が低減された硫黄変性クロロプレンゴムを製造する技術を提供する。  少なくとも、硫黄変性クロロプレン重合体と、乳化剤と、を含有する硫黄変性クロロプレンゴム中に、前記硫黄変性クロロプレンゴム１００質量部に対して、任意の置換基を有してもよいスルフェンアミドを０．０００５〜０．０１質量部含有する、硫黄変性クロロプレンゴム組成物を提供する。【特許請求の範囲】
【請求項１】
少なくとも、硫黄変性クロロプレン重合体と、乳化剤と、を含有する硫黄変性クロロプレンゴム中に、
前記硫黄変性クロロプレンゴム１００質量部に対して、任意の置換基を有してもよいスルフェンアミドを０．０００５〜０．０１質量部含有する、硫黄変性クロロプレンゴム組成物。
【請求項２】
前記スルフェンアミドは、下記化学式（１）で表わされる、請求項１記載の硫黄変性クロロプレンゴム組成物。
2019102898.tif 000006
（化学式（１）中、Ｒ１、Ｒ２はそれぞれ独立に水素あるいは炭素数１〜１０のアルキル基を示す。Ｒ１とＲ２のそれぞれは同一のものでもよく異なるものでもよい。）
【請求項３】
前記硫黄変性クロロプレンゴム１００質量部に対して、任意の置換基を有してもよいキサントゲンジスルフィドを０．１〜１．５質量部含有する、請求項１又は２に記載の硫黄変性クロロプレンゴム組成物。
【請求項４】
前記キサントゲンジスルフィドは、下記化学式（２）で表わされる、請求項３記載の硫黄変性クロロプレンゴム組成物。
2019102898.tif 000007
（化学式（２）中、Ｒ３とＲ４はそれぞれ独立に炭素数１〜４のアルキル基を示す。Ｒ３とＲ４のそれぞれは同一のものでもよく異なるものでもよい。）
【請求項５】
前記スルフェンアミドの含有量（Ａ）と、前記キサントゲンジスルフィドの含有量（Ｂ）の比（Ｂ／Ａ）が２０〜２０００である、請求項３又は４に記載の硫黄変性クロロプレンゴム組成物。
【請求項６】
前記硫黄変性クロロプレンゴムのムーニー粘度が２０〜８０である、請求項１から５のいずれか一項に記載の硫黄変性クロロプレンゴム組成物。
【請求項７】
少なくとも、硫黄変性クロロプレン重合体と、２−クロロ−１，３−ブタジエンと、乳化剤と、を含有する硫黄変性クロロプレン重合体ラテックス中の重合体が、
前記硫黄変性クロロプレン重合体ラテックス中の重合体１００質量部に対して、任意の置換基を有してもよいスルフェンアミド０．２〜３．０質量部によって変性された硫黄変性クロロプレンゴム組成物。
【請求項８】
少なくとも、硫黄変性クロロプレン重合体と、２−クロロ−１，３−ブタジエンと、乳化剤と、を含有する硫黄変性クロロプレン重合体ラテックス中の重合体が、
前記硫黄変性クロロプレン重合体ラテックス中の重合体１００質量部に対して、任意の
置換基を有してもよいキサントゲンジスルフィド０．３〜６．０質量部によって変性された請求項７記載の硫黄変性クロロプレンゴム組成物。
【請求項９】
請求項１から８のいずれか一項に記載の硫黄変性クロロプレンゴム組成物からなる加硫物。
【請求項１０】
請求項９に記載の加硫物からなる成形品。
【請求項１１】
伝動ベルト、コンベヤベルト、防振ゴム、空気バネ、ホース製品又はスポンジ製品である、請求項１０記載の成形品。
【請求項１２】
少なくとも、２−クロロ−１，３−ブタジエンと、硫黄と、を乳化重合して重合液を得る重合工程と、
該重合液中に、任意の置換基を有してもよいスルフェンアミドを添加することにより、前記重合液中の重合体を可塑化する可塑化工程と、
を有する、硫黄変性クロロプレンゴム組成物の製造方法。
【発明の詳細な説明】
【背景技術】
【０００１】
硫黄変性クロロプレンゴムは、その優れた動的特性を生かし、一般産業用の伝動ベルトやコンベヤベルト、自動車用空気バネ、防振ゴム、スポンジ製品等の材料として広く使用されている。これらの製品は、動的な応力により変形−回帰が繰り返し行われるため、ゴム自体が発熱して劣化したり、製品寿命が短縮したりするという問題がある。このため、発熱性を低減させた硫黄変性クロロプレンゴムの開発が切望されていた。【０００２】
ゴムの発熱性を低減させる技術としては、アクリロニトリル−ブタジエン共重合体ゴム等の有機過酸化物系架橋剤により架橋可能なエラストマー、α，β−エチレン性不飽和カルボン酸の金属塩、ＢＥＴ比表面積が２５ｍ２／ｇ以下の酸化マグネシウム、及び有機過酸化物系架橋剤を含有してなる低発熱性ゴム組成物（特許文献１参照）が知られている。また、ゴム成分に特定の低発熱性カーボンブラックを含有させたゴム組成物（特許文献２参照）が知られている。また、所定の性質を有する高分子量の（Ａ）成分と、所定の性質を有する低分子量の（Ｂ）成分とを混合して得られる変性共役ジエン系重合体（特許文献３参照）が知られている。【０００３】
一方で、圧縮永久歪や耐摩耗性に優れた硫黄変性クロロプレンゴムの開発も切望されている。ゴムの圧縮永久歪を改善する技術としては、例えば、特許文献４には、クロロプレンゴム及び天然ゴム：合計で１００質量部と、スチレンとブタジエンとの共重合体：０．１〜１０質量部と、エチレンチオウレア：０．１〜３．０質量部と、ジペンタメチレンチウラムテトラスルフィド：０．１〜３．０質量部と、を含有するクロロプレンゴム組成物を、成形後又は成形時に加硫して加硫成形体とすることにより、圧縮永久歪が良好で、機械的強度にも優れるクロロプレンゴム組成物が開示されている。また、前述した特許文献３には、ゴムの耐摩耗性も向上させる技術が記載されている。
【先行技術文献】
【特許文献】
【０００４】
【特許文献１】特開平９−２６８２３９号公報
【特許文献２】特開平１０−１３０４２４号公報
【特許文献３】特開２０１０−１２１０８６号公報
【特許文献４】特開２０１２−１１１８９９号公報
【発明の概要】
【発明が解決しようとする課題】
【０００５】
上述の通り、硫黄変性クロロプレンゴムについては、その物性を向上させる技術が開発されつつある。しかしながら、圧縮永久歪みや耐摩耗性に優れると共に、発熱性を低減させる技術は、これまでに存在しなかった。【０００６】
そこで、本技術では、圧縮永久歪みや耐摩耗性に優れ、かつ、発熱性が低減された硫黄変性クロロプレンゴムを製造する技術を提供することを主目的とする。
【課題を解決するための手段】
【０００７】
本願発明者らは、かかる課題を解決するために、硫黄変性クロロプレンゴムの製造技術について、鋭意研究を行った結果、可塑化剤としてスルフェンアミドを用いることにより、圧縮永久歪みや耐摩耗性に優れ、かつ、発熱性が低減された硫黄変性クロロプレンゴムを製造することに成功し、本技術を完成させるに至った。【０００８】
即ち、本技術は、まず、少なくとも、硫黄変性クロロプレン重合体と、乳化剤と、を含有する硫黄変性クロロプレンゴム中に、
前記硫黄変性クロロプレンゴム１００質量部に対して、任意の置換基を有してもよいスルフェンアミドを０．０００５〜０．０１質量部含有する、硫黄変性クロロプレンゴム組成物を提供する。
本技術に係る硫黄変性クロロプレンゴム組成物が含有する前記スルフェンアミドは、下記化学式（１）で表わされるスルフェンアミドを用いることができる。
【化１】
2019102898.tif 000002
（化学式（１）中、Ｒ１、Ｒ２はそれぞれ独立に水素あるいは炭素数１〜１０のアルキル基を示す。Ｒ１とＲ２のそれぞれは同一のものでもよく異なるものでもよい。）
本技術に係る硫黄変性クロロプレンゴム組成物には、前記硫黄変性クロロプレンゴム１００質量部に対して、任意の置換基を有してもよいキサントゲンジスルフィドを０．１〜１．５質量部含有させることもできる。
この場合、前記キサントゲンジスルフィドとしては、下記化学式（２）で表わされるキサントゲンジスルフィドを用いることができる。
【化２】
2019102898.tif 000003
（化学式（２）中、Ｒ３とＲ４はそれぞれ独立に炭素数１〜４のアルキル基を示す。Ｒ３とＲ４のそれぞれは同一のものでもよく異なるものでもよい。）
また、本技術に係る硫黄変性クロロプレンゴム組成物にキサントゲンジスルフィドを用いる場合、前記スルフェンアミドの含有量（Ａ）と、前記キサントゲンジスルフィドの含有量（Ｂ）の比（Ｂ／Ａ）を２０〜２０００とすることができる。
前記硫黄変性クロロプレンゴムのムーニー粘度は、２０〜８０とすることができる。【０００９】
本技術では、次に、少なくとも、硫黄変性クロロプレン重合体と、２−クロロ−１，３−ブタジエンと、乳化剤と、を含有する硫黄変性クロロプレン重合体ラテックス中の重合体が、
前記硫黄変性クロロプレン重合体ラテックス中の重合体１００質量部に対して、任意の置換基を有してもよいスルフェンアミド０．２〜３．０質量部によって変性された硫黄変性クロロプレンゴム組成物を提供する。
本技術に係る硫黄変性クロロプレンゴム組成物は、前記硫黄変性クロロプレン重合体ラテックス中の重合体１００質量部に対して、任意の置換基を有してもよいキサントゲンジスルフィド０．３〜６．０質量部によって変性されていてもよい。【００１０】
本技術では、更に、本技術に係る硫黄変性クロロプレンゴム組成物を加硫してなる加硫物及びその成形品を提供する。
本技術に係る成形品としては、伝動ベルト、コンベヤベルト、防振ゴム、空気バネ、ホース製品又はスポンジ製品等を挙げることができる。【００１１】
本技術では、加えて、少なくとも、２−クロロ−１，３−ブタジエンと、硫黄と、を乳化重合して重合液を得る重合工程と、
該重合液中に、任意の置換基を有してもよいスルフェンアミドを添加することにより、前記重合液中の重合体を可塑化する可塑化工程と、
を有する、硫黄変性クロロプレンゴム組成物の製造方法を提供する。
【発明の効果】
【００１２】
本技術によれば、圧縮永久歪みや耐摩耗性に優れ、かつ、発熱性が低減された硫黄変性クロロプレンゴムを得ることができる。
【発明を実施するための形態】
【００１３】
以下、本技術を実施するための好適な形態について説明する。なお、以下に説明する実施形態は、本技術の代表的な実施形態の一例を示したものであり、これにより本技術の範囲が狭く解釈されることはない。
【００１４】
本技術に係る硫黄変性クロロプレンゴム組成物は、硫黄の存在下で、２−クロロ−１，３−ブタジエン（以下「クロロプレン」とも称する）単独又はクロロプレンと他の単量体とを乳化重合して主鎖に硫黄を導入した硫黄変性クロロプレン重合体を、任意の置換基を有してもよいスルフェンアミドを用いて可塑化したラテックス状態の組成物（１）、及び、このラテックスを一般的な方法で乾燥洗浄して得られた生ゴム状態の組成物（２）を包含する。以下、硫黄変性クロロプレンゴム組成物の製造工程に沿って、詳細に説明する。
【００１５】
［重合工程］
本技術に係る硫黄変性クロロプレンゴム組成物の製造方法では、まず、少なくとも、２−クロロ−１，３−ブタジエンと、硫黄と、を乳化重合して重合液を得る重合工程を行う。
【００１６】
クロロプレンと共重合可能な単量体としては、例えば、２，３−ジクロロ−１，３−ブタジエン、１−クロロ−１，３−ブタジエン、スチレン、アクリロニトリル、メタクリロニトリル、イソプレン、ブタジエン、並びにメタクリル酸及びこれらのエステル類などが挙げられる。これらクロロプレンと共重合可能な単量体を用いる場合、その単量体は、得られる硫黄変性クロロプレンゴムの特性を損なわない範囲で用いることができる。この観点から、クロロプレンと共重合可能な単量体の使用量は、全単量体中、１０質量％以下とすることが好ましい。この単量体の使用量が１０質量％を超えると、得られる硫黄変性クロロプレンゴムの耐熱性を向上できない場合があり、また、得られる硫黄変性クロロプレンゴムの加工特性が低下する場合もある。なお、これらの共重合可能な単量体は、１種を用いてもよく、２種以上を用いてもよい。
【００１７】
これら共重合可能な単量体のうち、例えば、２，３−ジクロロ−１，３−ブタジエンを用いると、得られる硫黄変性クロロプレンゴムの結晶化速度を遅くすることができる。結晶化速度が遅い硫黄変性クロロプレンゴムは、低温環境下においてもゴム弾性を維持することができる。得られる硫黄変性クロロプレンゴムの結晶化速度を遅くすることが可能な単量体をクロロプレンと共重合させることで、例えば、低温圧縮永久歪みを改善することが可能となる。
【００１８】
乳化重合に際して、添加する硫黄（Ｓ８）の量は、重合させる単量体の合計１００質量部に対して、好ましくは０．０１〜０．６質量部、より好ましくは０．１〜０．５質量部である。硫黄（Ｓ８）の量が０．０１質量部未満であると、得られる硫黄変性クロロプレンゴム組成物の機械的特性や動的特性が得られない場合がある。一方、硫黄（Ｓ８）の量が０．６質量部を超えると、得られる硫黄変性クロロプレンゴム組成物の金属への粘着性が強くなりすぎて加工できなくなる場合がある。
【００１９】
乳化重合に用いる乳化剤としては、本技術の効果を損なわない限り特に限定されず、クロロプレンの乳化重合に用いることが可能な公知の乳化剤や脂肪酸類を、１種又は２種以上、自由に選択して用いることができる。例えば、乳化剤としては、ロジン酸類、芳香族スルフォン酸ホルマリン縮合物の金属塩、ドデシルベンゼンスルフォン酸ナトリウム、ドデシルベンゼンスルフォン酸カリウム、アルキルジフェニルエーテルスルフォン酸ナトリウム、アルキルジフェニルエーテルスルフォン酸カリウム、ポリオキシエチレンアルキルエーテルスルフォン酸ナトリウム、ポリオキシプロピレンアルキルエーテルスルフォン酸ナトリウム、ポリオキシエチレンアルキルエーテルスルフォン酸カリウム、ポリオキシプロピレンアルキルエーテルスルフォン酸カリウム等が挙げられる。この中でも特に、ロジン酸類を用いることが好ましい。なお、ここにロジン酸類とは、ロジン酸または不均化ロジン酸、あるいは不均化ロジン酸のアルカリ金属塩、もしくはこれらの化合物などを意味する。好適に用いられる乳化剤としては、不均化ロジン酸のアルカリ金属塩と、炭素数が６〜２２である飽和または不飽和の脂肪酸の混合物からなるアルカリ石鹸水溶液である。不均化ロジン酸の構成成分としては、例えば、セスキテルペン、８，５−イソピマル酸、ジヒドロピマル酸、セコデヒドロアビエチン酸、ジヒドロアビエチン酸、デイソプロピルデヒドロアビエチン酸、デメチルデヒドロアビエチン酸などが挙げられる。
【００２０】
乳化重合開始時の水性乳化液のｐＨは、１０．５以上であることが望ましい。ここで、水性乳化液とは、乳化重合開始直前の、クロロプレン単量体およびクロロプレンと共重合可能な単量体、乳化剤、硫黄（Ｓ８）等との混合液を指すが、これらの単量体や硫黄（Ｓ８）等の後添加、分割添加等によりその組成が変わる場合も包含される。ｐＨ１０．５以上にすることで、乳化剤としてロジン酸類を用いた場合に、重合中のポリマー析出等を防止し、安定的に重合を制御することが可能となる。なお、水性乳化液のｐＨは、乳化重合時に存在している水酸化ナトリウムや水酸化カリウムなどのアルカリ成分量を適宜調整すればよい。
【００２１】
乳化重合の重合温度は重合制御性と生産性の観点から０〜５５℃、好ましくは３０〜５５℃である。
【００２２】
重合開始剤としては通常のラジカル重合で用いられる過硫酸カリウム、過酸化ベンゾイル、過硫酸アンモニウム、過酸化水素などを用いることができる。重合は重合率６０〜９５％、好ましくは７０〜９０％の範囲で行われ、ついで重合禁止剤を加えて停止させる。
【００２３】
生産性の面から、重合率は６０％以上が好ましい。また、得られる硫黄変性クロロプレンゴムの加工性に影響を及ぼす、分岐構造の発達やゲルの生成を抑制する観点から、重合率は９５％以下が好ましい。重合体の重合禁止剤としては、例えばチオジフェニルアミン、４−第三ブチルカテコール、２，２’−メチレンビス−４−メチル−６−第三−ブチルフェノールなどが挙げられる。重合禁止剤は１種を単独で用いてもよく、２種以上を併用してもよい。
【００２４】
［可塑化工程］
可塑化工程では、前記重合工程で得られた重合液に、任意の置換基を有してもよいスルフェンアミドを添加し、このスルフェンアミドによって、重合液中の重合体を可塑化する工程である。
【００２５】
添加するスルフェンアミドの種類は、本技術の効果を損なわない限り、公知のスルフェンアミドを１種又は２種以上、自由に用いることができる。本技術では特に、前記化学式（１）で表されるスルフェンアミドを用いることが好ましい。
【００２６】
添加するスルフェンアミドの量は、重合液中の重合体１００質量部に対して、０．２〜３．０質量部である。スルフェンアミドの添加量を０．２質量部以上とすることで、加硫物の耐摩耗性を向上させ、圧縮永久歪み、及び発熱性を低減させることができる。また、スルフェンアミドの添加量を３．０質量部以下とすることで、適度なムーニー粘度の生ゴムを得ることができ、その結果、加硫成形性を向上させることができる。
【００２７】
可塑化工程では、任意の置換基を有してもよいキサントゲンジスルフィドを用いることも可能である。キサントゲンジスルフィドを用いることで、生ゴムのムーニー粘度制御が容易となり、得られる加硫物の耐摩耗性、圧縮永久歪み、及び発熱性の物性バランスが良好となる。添加するキサントゲンジスルフィドの種類は、本技術の効果を損なわない限り、公知のキサントゲンジスルフィドを１種又は２種以上、自由に用いることができる。本技術では特に、前記化学式（２）で表されるキサントゲンジスルフィドを用いることが好ましい。
【００２８】
キサントゲンジスルフィドを用いる場合、その添加量は特に限定されないが、本技術では、重合液中の重合体１００質量部に対して、０．３〜６．０質量部添加することが好ましい。キサントゲンジスルフィドの添加量を該範囲内とすることで、生ゴムのムーニー粘度制御が一層容易となり、得られる加硫物の耐摩耗性が一層向上し、圧縮永久歪み、及び発熱性が一層低減される。
【００２９】
また、スルフェンアミドの添加量（ａ）と、キサントゲンジスルフィドの添加量（ｂ）の比（ｂ／ａ）を、０．２〜３０．０にすることが好ましい。添加量の比（ｂ／ａ）を、該範囲内とすることで、加硫物の耐摩耗性、圧縮永久歪み、及び発熱性の物性バランスが一層良好となる。
【００３０】
前記可塑化工程を経た硫黄変性クロロプレン重合体ラテックス（組成物（１））を、一般的な方法で、冷却、ｐＨ調整、凍結、乾燥等を行って、生ゴム（組成物（２））を得る。得られた生ゴム（組成物（２））中には、任意の置換基を有してもよいスルフェンアミドが、硫黄変性クロロプレンゴム１００質量部に対して、０．０００５〜０．０１質量部含有することを特徴とする。スルフェンアミドの含有量を該範囲内とすることで、加硫物の耐摩耗性が向上し、圧縮永久歪み、及び発熱性の低減に資する。
【００３１】
前記可塑化工程において、任意の置換基を有してもよいキサントゲンジスルフィドを用いる場合、得られた生ゴム（組成物（２））中に存在するキサントゲンジスルフィドの含有量は特に限定されない。例えば、前記可塑化工程において、重合液中の重合体１００質量部に対して、キサントゲンジスルフィドを０．３〜６．０質量部添加した場合、得られた生ゴム（組成物（２））中には、硫黄変性クロロプレンゴム１００質量部に対して、０．１〜１．５質量部含有する。キサントゲンジスルフィドの含有量を該範囲内とすることで、得られる加硫物の耐摩耗性が一層向上し、圧縮永久歪み、及び発熱性の更なる低減に資する。
【００３２】
また、スルフェンアミドの含有量（Ａ）と、キサントゲンジスルフィドの含有量（Ｂ）の比（Ｂ／Ａ）は、２０〜２０００であることが好ましい。含有量の比（Ｂ／Ａ）を該範囲内とすることで、得られる加硫物の耐摩耗性、圧縮永久歪み、及び発熱性の物性バランスが一層良好となる。
【００３３】
硫黄変性クロロプレンゴムのムーニー粘度は、特に限定されないが、２０〜８０の範囲に調整することが好ましい。硫黄変性クロロプレンゴムのムーニー粘度を該範囲に調整することによって、得られる硫黄変性クロロプレンゴムの加工性を維持することができる。
【００３４】
硫黄変性クロロプレンゴム組成物には、貯蔵時のムーニー粘度変化を防止するため、少量の安定剤を含有させることもできる。本技術に用いることができる安定剤の種類は、本技術の効果を損なわない限り特に限定されず、クロロプレンゴムに用いることが可能な公知の安定剤を１種又は２種以上、自由に選択して用いることができる。例えば、フェニル−α−ナフチルアミン、オクチル化ジフェニルアミン、２，６−ジ−ターシャリー−ブチル−４−フェニルフェノール、２，２’−メチレンビス（４−メチル−６−ターシャリー−ブチルフェノール）、及び４，４’−チオビス−（６−ターシャリー−ブチル−３−メチルフェノール）などが挙げられる。これらの安定剤のうち、４，４’−チオビス−（６−ターシャリー−ブチル−３−メチルフェノールが好ましい。
【００３５】
［加硫物・成形品］
前記で得られた生ゴム（組成物（２））は、金属化合物、可塑剤、及び充填剤等と共に、ロールやバンバリーミキサー、押出機などで混合した後、所望する形状に成形して加硫、または加硫物とした後に成形して、伝動ベルト、コンベヤベルト、ホース、防振ゴム、空気バネ、ホース製品及びスポンジ製品などの成形品とすることができる。
【００３６】
金属化合物は、硫黄変性クロロプレンゴム組成物の加硫速度の調整や、硫黄変性クロロプレンゴム組成物の脱塩酸反応によって生じる塩化水素などの塩素源を吸着して、硫黄変性クロロプレンゴム組成物が劣化することを抑制するために添加するものである。金属化合物としては、例えば、亜鉛、チタン、マグネシウム、鉛、鉄、ベリリウム、カルシウム、バリウム、ゲルマニウム、ジルコニウム、バナジウム、モリブテン、タングステンなどの酸化物や水酸化物を用いることができる。これらの金属化合物は、１種を単独で用いてもよく、２種以上を併用してもよい。
【００３７】
金属化合物の添加量は、特に限定されないが、硫黄変性クロロプレンゴム１００質量部に対して、３〜１５質量部の範囲が好ましい。金属化合物の添加量をこの範囲に調整することにより、得られる硫黄変性クロロプレンゴム組成物の機械的強度を向上させることができる。
【００３８】
可塑剤は、硫黄変性クロロプレンゴム組成物の硬度を下げて、その低温特性を改良するために添加するものである。また、硫黄変性クロロプレンゴム組成物を用いてスポンジを製造する際に、その風合いを向上させることもできる。可塑剤としては、例えば、ジオクチルフタレート、ジオクチルアジペート｛アジピン酸ビス（２−エチルヘキシル）｝、ホワイトオイル、シリコンオイル、ナフテンオイル、アロマオイル、トリフェニルフォスフェート、及びトリクレジルフォスフェートなどが挙げられる。これらの可塑剤は、１種を単独で用いてもよく、２種以上を併用してもよい。
【００３９】
可塑剤の添加量は、特に限定されないが、硫黄変性クロロプレンゴム１００質量部に対して、５０質量部以下の範囲が好ましい。可塑剤の添加量をこの範囲に調整することにより、得られる硫黄変性クロロプレンゴム組成物の引き裂き強度を維持しつつ、上述の効果を発揮することができる。
【００４０】
充填剤は、硫黄変性クロロプレンゴム組成物の補強材として添加するものである。充填材としては、例えば、カーボンブラック、シリカ、クレー、タルク、及び炭酸カルシウムなどが挙げられる。これらの充填剤は、１種を単独で用いてもよく、２種以上を併用してもよい。
【００４１】
充填材の添加量は、特に限定されないが、硫黄変性クロロプレンゴム１００質量部に対して、１００質量部以下の範囲が好ましい。充填材の添加量をこの範囲に調整することにより、硫黄変性クロロプレンゴム組成物の成形加工性を維持しつつ、上述の効果を発揮することができる。
【実施例】
【００４２】
以下、実施例に基づいて本技術を更に詳細に説明する。なお、以下に説明する実施例は、本技術の代表的な実施例の一例を示したものであり、これにより本技術の範囲が狭く解釈されることはない。【００４３】
［硫黄変性クロロプレンゴムの作製］
＜実施例１＞
（１）内容積３０リットルの重合缶に、クロロプレン単量体１００質量部、硫黄０．５５質量部、純水１２０質量部、不均化ロジン酸カリウム（ハリマ化成株式会社製）４．００質量部、水酸化ナトリウム０．６０質量部、β−ナフタレンスルホン酸ホルマリン縮合物のナトリウム塩（商品名デモールＮ：花王株式会社製）０．６質量部を添加した。重合開始前の水性乳化剤のｐＨは１２．８であった。重合開始剤として過硫酸カリウム０．１質量部を添加し、重合温度４０℃にて窒素気流下で重合を行った。転化率８５％となった時点で重合停止剤であるジエチルヒドロキシアミンを加えて重合を停止させ、重合終了後の重合液を得た。【００４４】
（２）前述した（１）工程で得られた重合終了後の重合液に、溶剤としてクロロプレン単量体３．０質量部、可塑化剤としてＮ−シクロヘキシルベンゾチアゾール-２-スルフェンアミド（商品名「ノクセラーＣＺ」大内新興化学工業株式会社製）１．５質量部及びジイソプロピルキサントゲンジスルフィド（商品名「サンビットＤＩＸ」三新化学工業株式会社製）３．２質量部、分散剤としてβ―ナフタレンスルホン酸ホルマリン縮合物のナトリウム塩０．０５質量部、乳化剤としてラウリル硫酸ナトリウム０．０５質量部からなる可塑化剤乳化液を添加し、可塑化前の硫黄変性クロロプレン重合体ラテックスを得た。【００４５】
ここで、β−ナフタレンスルホン酸ホルマリン縮合物のナトリウム塩は、汎用に用いられる分散剤であり、少量添加することで安定性が向上し、製造過程において凝集や析出をすることなく、安定的にラテックスを製造することができる。また、本実施例では、乳化重合後の重合液に可塑化剤を添加しているが、その際、より安定した可塑化を可能とするため、溶剤として添加したクロロプレンに可塑化剤を溶解させた可塑化剤液に、ラウリル硫酸ナトリウムを添加して乳化状態にしたものを添加した。【００４６】
（３）続いて、（２）工程で得られた硫黄変性クロロプレン重合体ラテックスを減圧蒸留して未反応の単量体を除去し、撹拌しながら温度５０℃で１時間保持して可塑化し、可塑化後のラテックスを得た（以下、この可塑化後のラテックスを「ラテックス」と略称する。）。【００４７】
（４）その後、ラテックスを冷却し、常法の凍結−凝固法で重合体を単離して硫黄変性クロロプレンゴム（生ゴム）を得た。【００４８】
＜実施例２〜１３及び比較例１〜４＞
下記表１及び２に示した配合により、実施例１と同様の方法にて、硫黄変性クロロプレンゴム（生ゴム）を得た。
なお、本実施例で使用した各材料は、以下の通りである。
Ｎ−ｔｅｒｔ−ブチルベンゾチアゾール-２-スルフェンアミド：（商品名「サンセラーＮＳ−Ｇ」三新化学工業株式会社製）
ジエチルキサントゲンジスルフィド：（Ｓｉｇｍａ−Ａｌｄｒｉｃｈ社製）
テトラエチルチウラムジスルフィド：（商品名「ノクセラーＴＥＴ」大内新興化学工業株式会社製）【００４９】
［可塑化剤（化学式（１）および化学式（２）で表される化合物）の含有量の分析］
化学式（１）および化学式（２）で表される化合物の硫黄変性クロロプレンゴム中の含有量は以下の手順にて定量した。
得られた硫黄変性ポリクロロプレンゴム１．５ｇをベンゼン３０ｍｌで溶解した後、メタノール６０ｍｌを滴下し、ゴム成分を析出させ溶媒から分離し非ゴム分を溶媒可溶成分として回収した。析出したポリマー分に対し、再度、同様の手順でベンゼン溶解およびメタノール滴下を行い、ゴム成分を分離し、非ゴム分を同様に溶媒可溶成分として回収し、１回目と２回目の溶媒を混合して２００ｍｌに定容、これを測定用試料とした。測定用試料を液体クロマトグラフ（ＬＣ  日立製作所製  ポンプ：Ｌ−６２００、Ｌ−６００  ＵＶ検出器：Ｌ−４２５０）に２０μＬ注入した。ＬＣの移動相はアセトニトリル及び水の比率を変化させながら使用し、１ｍｌ／ｍｉｎの流量で流した。カラムはＩｎｅｒｔｓｉｌ  ＯＤＳ−３（φ４．６×１５０ｍｍ  ５μｍ  ＧＬサイエンス製）を用いた。スルフェンアミド（測定波長：３００ｎｍ）、キサントゲンジスルフィド（測定波長：２８０ｎｍ）のピーク検出時間を標準液で確認し、そのピーク面積から求めた検量線により定量値を求めた。本定量値と、分析に用いたサンプル量の比較により、化学式（１）及び（２）の含有量を求めた。【００５０】
［ムーニー粘度の測定］
前記で得られた実施例１〜１３及び比較例１〜４の硫黄変性クロロプレンゴム（生ゴム）について、ＪＩＳ  Ｋ  ６３００−１に準拠して、Ｌ型ロータの予熱時間１分、回転時間４分、試験温度１００℃にてムーニー粘度の測定を行った。【００５１】
［評価用のサンプルの作製］
前記で得られた実施例１〜１３及び比較例１〜４の硫黄変性クロロプレンゴム（生ゴム）１００質量部に、ステアリン酸１質量部、オクチル化ジフェニルアミン２.０質量部、酸化マグネシウム４.０質量部、カーボンブラック（ＧＰＦ）４０質量部、酸化亜鉛５．０質量部を、８インチロールを用いて混合し、１６０℃で２０分間プレス架橋して評価用のサンプルを作製した。【００５２】
［圧縮永久歪みの測定］
前記で作製した各サンプルについて、ＪＩＳ  Ｋ  ６２６２に準拠し、１００℃、７２時間の試験条件で測定した。【００５３】
［耐摩耗性の評価］
前記で作製した各サンプルについて、ＪＩＳ  Ｋ  ６２６４−２に準拠して、ＤＩＮ摩耗試験を行った。【００５４】
［発熱性］
発熱性の評価は、グッドリッチフレクソメーター（Ｇｏｏｄｒｉｃｈ  Ｆｌｅｘｏｍｅｔｅｒ：ＪＩＳ  Ｋ  ６２６５）により行った。グッドリッチフレクソメーターは、加硫ゴム等の試験片に動的繰り返し負荷を加えて、試験片内部の発熱による疲労特性を評価する試験方法であって、詳しくは、一定の温度条件で試験片に静的初期荷重を加え、更に一定振幅の正弦振動を加え、時間の経過と共に変化する試験片の発熱温度やクリープ量を測定するものである。試験方法はＪＩＳ  Ｋ  ６２６５に準拠し、５０℃、歪み０．１７５インチ、荷重５５ポンド、振動数毎分１，８００回の条件で発熱量（ΔＴ）を測定した。【００５５】
［結果］
実施例の結果を下記の表１に、比較例の結果を下記の表２に示す。【００５６】
【表１】
2019102898.tif 000004
【００５７】
【表２】
2019102898.tif 000005
【００５８】
［考察］
表１及び表２に示す通り、実施例１〜１３は、比較例１及び３並びに４に比べて、圧縮永久歪みや耐摩耗性に優れ、かつ、発熱性が低減されることが確認できた。スルフェンアミドを用いていても、生ゴム中の含有量が０．０１質量部を超える比較例２については、ムーニー粘度が低すぎて、評価サンプルを作製することができなかった。【００５９】
実施例で比較すると、キサントゲンジスルフィドを用いなかった実施例１１に比べ、キサントゲンジスルフィドの含有量が０．１質量部以上の実施例４やスルフェンアミドの含有量（Ａ）と、キサントゲンジスルフィドの含有量（Ｂ）の比（Ｂ／Ａ）が２０以上の実施例６は、耐摩耗性に優れ、圧縮永久歪みと発熱性が低減していた。
スルフェンアミドの含有量（Ａ）と、キサントゲンジスルフィドの含有量（Ｂ）の比（Ｂ／Ａ）が２０００を超える実施例１２に比べ、（Ｂ／Ａ）が２０００以下の実施例７は、耐摩耗性が優れ圧縮永久歪みが低減していた。
【国際調査報告】
2019102898.tif 000008
2019102898.tif 000009
2019102898.tif 000010
2019102898.tif 000011